(57)【要約】      （修正有）【課題】改善された着用性を有し、製造中の変形が最小限に抑えられたマスク、及びそのようなマスクを製造する方法を提供する。【解決手段】本開示の一実施形態によるマスク１は、複数の部材が積層されている形態で提供されたフィルタ構造１００と、フィルタ構造の円周部分に結合され、使用者の顔に接触するように構成された繊維シート２００とを含み、繊維シートは、等方性繊維シートを使用して製造することができる。【選択図】図２
2019094604.tif 000002
【特許請求の範囲】
【請求項１】
複数の部材が積層されている形態で提供されたフィルタ構造と、
前記フィルタ構造の円周部分に結合され、使用者の顔に接触するように構成された繊維シートとを備え、
前記繊維シートが、以下の条件式１〜３のうちの少なくとも１つを満足させる
条件式１
０．８６≦ＣＤ１／ＭＤ１≦１．２３
（∵ＣＤ１は、長辺が長さ４インチであり、短辺が長さ１インチである長方形の長辺を前記繊維シートの長手方向に配置して繊維シートサンプルが製造され、０．５１ｂｆの力が、前記繊維シートサンプルに長辺方向に印加されたときの前記繊維シートサンプルの引張伸びを表し、
ＭＤ１は、長辺が長さ４インチであり、短辺が長さ１インチである長方形の長辺を前記繊維シートの横方向に配置して繊維シートサンプルが製造され、０．５１ｂｆの力が、前記繊維シートサンプルに長辺方向に印加されたときの前記繊維シートサンプルの引張伸びを表す）、
条件式２
０．７９≦ＣＤ２／ＭＤ２≦２．２
（∵ＣＤ２は、長辺が長さ４インチであり、短辺が長さ１インチである長方形の長辺を前記繊維シートの長手方向に配置して繊維シートサンプルが製造され、０．５１ｂｆの力が、前記繊維シートサンプルに長辺方向に印加され、次いで除去されたときの前記繊維シートサンプルの引張伸びを表し、
ＭＤ２は、長辺が長さ４インチであり、短辺が長さ１インチである長方形の長辺を前記繊維シートの横方向に配置して繊維シートサンプルが製造され、０．５１ｂｆの力が、前記繊維シートサンプルに長辺方向に印加され、次いで除去されたときの前記繊維シートサンプルの引張伸びを表す）、
条件式３
０．９８≦ＣＤ３／ＭＤ３≦１．１
（∵ＣＤ３は、長辺が長さ４インチであり、短辺が長さ１インチである長方形の長辺を前記繊維シートの長手方向に配置して繊維シートサンプルが製造され、０．５１ｂｆの力が、前記繊維シートサンプルに長辺方向に印加され、次いで除去されたときの前記繊維シートサンプルのリカバリレートを表し、
ＭＤ３は、長辺が長さ４インチであり、短辺が長さ１インチである長方形の長辺を前記繊維シートの横方向に配置して繊維シートサンプルが製造され、０．５１ｂｆの力が、前記繊維シートサンプルに長辺方向に印加され、次いで除去されたときの前記繊維シートサンプルのリカバリレートを表す）、
マスク。
【請求項２】
前記繊維シートが、シングルジャージ布構造から形成されている、請求項１に記載のマスク。
【請求項３】
前記繊維シートが、ポリウレタン繊維を含む、請求項１に記載のマスク。
【請求項４】
前記繊維シートの一方の表面に、ポリエステル又はポリウレタンを含むフィルムが取り付けられている、請求項１に記載のマスク。
【請求項５】
前記繊維シートが、前記フィルタ構造の前記円周部分の少なくとも一部分を取り囲むように結合され、
前記繊維シートの他方の表面が、前記繊維構造の前記円周部分の前面に結合されている、
請求項４に記載のマスク。
【請求項６】
前記繊維シートの一方の表面が、前記フィルタ構造の前記円周部分の後面に結合されている、請求項４に記載のマスク。
【請求項７】
前記フィルタ構造が、
外面を形成するカバーウェブと、
前記カバーウェブの内面に結合されたフィルタ層と、
前記フィルタ層の内面に結合された支持構造とを含む、請求項１に記載のマスク。
【請求項８】
前記支持構造が、フォーム成形製品又は不織布から形成されている、請求項７に記載のマスク。
【請求項９】
マスクを製造する方法であって、
不織布を含むカバーウェブ及び空気濾過機能を実行するように構成されたフィルタ層を結合することによってフィルタ構造が製造される第１の動作と、
繊維シートが前記フィルタ構造の円周部分の前面又は後面に結合される第２の動作とを含み、
前記繊維シートが、以下の条件式１〜３のうちの少なくとも１つを満足させる
条件式１
０．８６≦ＣＤ１／ＭＤ１≦１．２３
（∵ＣＤ１は、長辺が長さ４インチであり、短辺が長さ１インチである長方形の長辺を前記繊維シートの長手方向に配置して繊維シートサンプルが製造され、０．５１ｂｆの力が、前記繊維シートサンプルに長辺方向に印加されたときの前記繊維シートサンプルの引張伸びを表し、
ＭＤ１は、長辺が長さ４インチであり、短辺が長さ１インチである長方形の長辺を前記繊維シートの横方向に配置して繊維シートサンプルが製造され、０．５１ｂｆの力が、前記繊維シートサンプルに長辺方向に印加されたときの前記繊維シートサンプルの引張伸びを表す）、
条件式２
０．７９≦ＣＤ２／ＭＤ２≦２．２
（∵ＣＤ２は、長辺が長さ４インチであり、短辺が長さ１インチである長方形の長辺を前記繊維シートの長手方向に配置して繊維シートサンプルが製造され、０．５１ｂｆの力が、前記繊維シートサンプルに長辺方向に印加され、次いで除去されたときの前記繊維シートサンプルの引張伸びを表し、
ＭＤ２は、長辺が長さ４インチであり、短辺が長さ１インチである長方形の長辺を前記繊維シートの横方向に配置して繊維シートサンプルが製造され、０．５１ｂｆの力が、前記繊維シートサンプルに長辺方向に印加され、次いで除去されたときの前記繊維シートサンプルの引張伸びを表す）、
条件式３
０．９８≦ＣＤ３／ＭＤ３≦１．１
（∵ＣＤ３は、長辺が長さ４インチであり、短辺が長さ１インチである長方形の長辺を前記繊維シートの長手方向に配置して繊維シートサンプルが製造され、０．５１ｂｆの力が、前記繊維シートサンプルに長辺方向に印加され、次いで除去されたときの前記繊維シートサンプルのリカバリレートを表し、
ＭＤ３は、長辺が長さ４インチであり、短辺が長さ１インチである長方形の長辺を前記繊維シートの横方向に配置して繊維シートサンプルが製造され、０．５１ｂｆの力が、前記繊維シートサンプルに長辺方向に印加され、次いで除去されたときの前記繊維シートサンプルのリカバリレートを表す）、方法。
【請求項１０】
前記第２の動作で、
前記繊維シートが、前記フィルタ構造の前記円周部分の前記前面に結合され、
前記繊維シートが、前記フィルタ構造の後ろの方へ裏返され、したがって前記繊維シートの外周部分が、前記フィルタ構造の前記円周部分の少なくとも一部分を取り囲み、前記繊維シートの内周部分が、前記フィルタ構造の後ろに配置される、請求項９に記載の方法。
【請求項１１】
前記繊維シートの一方の表面に、ポリエステル又はポリウレタンを含むフィルムが取り付けられ、
前記第２の動作で、前記繊維シートの他方の表面が、前記フィルタ構造の前記円周部分の前記前面に結合される、
請求項１０に記載の方法。
【発明の詳細な説明】
【発明の詳細な説明】
【０００１】
［技術分野］
本開示は、マスク及びマスクを製造する方法に関する。
【０００２】
［背景］
使用者の呼吸経路への不純物又は汚染物質の侵入を防止するために使用されるマスクは、別個のフィルタ部分を含むマスクと、マスク本体自体がフィルタとして機能するフィルタフェースマスクとに分類することができる。
【０００３】
この場合、概してフィルタフェースマスクは、２つの異なる構造を有するマスク、すなわち平らに折り畳めるマスクと、成形マスクとに分類することができる。平らに折り畳めるマスクは、マスクが平坦な状態で保管されるが、使用の際はカップ状に広げられる構造を有し、成形マスクは、マスクが顔にフィットする構成を有し、したがってマスクは所定の形状、たとえばカップ状で製造され、保管及び使用中にそのような形状を維持する構造を有する。
【０００４】
着用者の着用性を改善するために、マスクのうちマスクの着用者の顔に接触する部分には、別個のシート部材を結合することができる。シート部材は、着用者の顔に接触して着用性を改善することができるだけでなく、マスクと着用者の顔との間に生成される間隙を減少させ、濾過されずに異物がマスクの外側から内側へ侵入するのを防止する役割を担うこともできる。
【０００５】
したがって、近年、そのようなシート部材の役割をさらに強化する方法に関する研究が実施されてきた。
【０００６】
［概要］
本開示の目的は、改善された着用性を有し、製造中の変形が最小限に抑えられたマスク、及びそのようなマスクを製造する方法を提供することである。
【０００７】
本開示の一実施形態によるマスクは、複数の部材が積層されている形態で提供されたフィルタ構造と、フィルタ構造の円周部分に結合され、使用者の顔に接触するように構成された繊維シートとを含み、繊維シートは、以下の条件式１〜３のうちの少なくとも１つを満足させる。
【０００８】
条件式１
０．８６≦ＣＤ１／ＭＤ１≦１．２３
（∵ＣＤ１は、長辺が長さ４インチであり、短辺が長さ１インチである長方形の長辺を繊維シートの長手方向に配置して繊維シートサンプルが製造され、０．５１ｂｆの力が、繊維シートサンプルに長辺方向に印加されたときの繊維シートサンプルの引張伸びを表し、
【０００９】
ＭＤ１は、長辺が長さ４インチであり、短辺が長さ１インチである長方形の長辺を繊維シートの横方向に配置して繊維シートサンプルが製造され、０．５１ｂｆの力が、繊維シートサンプルに長辺方向に印加されたときの繊維シートサンプルの引張伸びを表す）、
【００１０】
条件式２
０．７９≦ＣＤ２／ＭＤ２≦２．２
（∵ＣＤ２は、長辺が長さ４インチであり、短辺が長さ１インチである長方形の長辺を繊維シートの長手方向に配置して繊維シートサンプルが製造され、０．５１ｂｆの力が、繊維シートサンプルに長辺方向に印加され、次いで除去されたときの繊維シートサンプルの引張伸びを表し、
ＭＤ２は、長辺が長さ４インチであり、短辺が長さ１インチである長方形の長辺を繊維シートの横方向に配置して繊維シートサンプルが製造され、０．５１ｂｆの力が、繊維シートサンプルに長辺方向に印加され、次いで除去されたときの繊維シートサンプルの引張伸びを表す）、
【００１１】
条件式３
０．９８≦ＣＤ３／ＭＤ３≦１．１
（∵ＣＤ３は、長辺が長さ４インチであり、短辺が長さ１インチである長方形の長辺を繊維シートの長手方向に配置して繊維シートサンプルが製造され、０．５１ｂｆの力が、繊維シートサンプルに長辺方向に印加され、次いで除去されたときの繊維シートサンプルのリカバリレートを表し、
ＭＤ３は、長辺が長さ４インチであり、短辺が長さ１インチである長方形の長辺を繊維シートの横方向に配置して繊維シートサンプルが製造され、０．５１ｂｆの力が、繊維シートサンプルに長辺方向に印加され、次いで除去されたときの繊維シートサンプルのリカバリレートを表す）。
【００１２】
本開示の一実施形態によるマスクの着用性を改善することができる。
【００１３】
さらに、本開示の一実施形態によるマスクを製造する方法は、マスクの製造中のマスクの変形を最小限に抑えることができる。
【図面の簡単な説明】
【００１４】
【図１】本開示の一実施形態によるマスクの斜視図である。
【図２】本開示の本実施形態によるマスクの分解斜視図である。
【図３】図１の線Ａ−Ａ’に沿って切り取った横断面図である。
【図４】本開示の他の実施形態によるマスクの分解斜視図である。
【図５】本開示の他の実施形態によるマスクの横断面図である。
【図６】本開示の一実施形態によるマスクを製造するプロセスを概略的に示す流れ図である。
【図７】本開示の本実施形態によるマスク内に含まれる繊維シートのサンプルを製造するプロセスを示す参照図である。
【図８】本開示の本実施形態によるマスク内に含まれる繊維シートの布構造を示す参照図である。
【図９ａ】本開示の本実施形態によるマスク内に含まれる繊維シートを構成する単一の布片の斜視図である。
【図９ｂ】本開示の本実施形態によるマスク内に含まれる繊維シートを構成する単一の布片の斜視図である。
【００１５】
［詳細な説明］
以下、本開示の概念を実施する特有の実施形態について、添付の図面を参照して詳細に説明する。この場合、説明の便宜上、図面は原寸に比例して描かれたものではないことに留意されたい。加えて、本開示について説明する上で、関連する周知の構成又は機能の詳細な説明が本開示の要旨を曖昧にする可能性があると考えられるとき、その詳細な説明は省略する。
【００１６】
図１は、本開示の一実施形態によるマスクの斜視図であり、図２は、本開示の本実施形態によるマスクの分解斜視図であり、図３は、図１の線Ａ−Ａ’に沿って切り取った横断面図である。
【００１７】
図１〜３を参照すると、本開示の本実施形態によるマスク１は、所定の形状で製造され、保管及び使用中に対応する形状を維持することが可能なマスクとして提供することができる。たとえば、マスク１は、アーチ状に形成された外面を有することができ、全体としてカップの形状を有するように製造することができる。
【００１８】
マスク１は、フィルタ構造１００及び繊維シート２００を含むことができる。フィルタ構造１００は、フィルタ構造１００を通過する空気から不純物を除去して空気を濾過するために提供され、マスク１の外面を形成することができ、後述するように、フィルタ構造１００の円周部分１００ａを繊維シート２００に結合することができる。ここで、フィルタ構造１００の円周部分１００ａ及び繊維シート２００は、様々な結合方法を使用して結合することができる。たとえば、フィルタ構造１００の円周部分１００ａ及び繊維シート２００は、熱溶接又は超音波溶接方法を使用して結合することができる。フィルタ構造１００と繊維シート２００との間の結合関係については、以下で詳細に説明する。
【００１９】
フィルタ構造１００は、複数の部材が積層されている多層形状で製造することができる。たとえば、フィルタ構造１００は、空気を濾過するために提供されるフィルタ層１１０と、フィルタ層１１０の外面に結合されたカバーウェブ１２０と、フィルタ層１１０の内面に結合された支持構造１３０とを含むことができる。
【００２０】
フィルタ層１１０は、典型的に求められる濾過作用を実現することが可能な繊維材料から形成されたフィルタとして提供することができる。加えて、フィルタ層１１０は、接着剤又は任意の結合手段によってともに結合されている繊維材料から形成された複数のフィルタが必要に応じて積層される形態で提供することができる。フィルタ層１１０内に、平滑な空気の流れのために第１の開口１１１を形成することができる。
【００２１】
カバーウェーブ１２０は、フィルタ層１１０の外面に結合することができる。カバーウェーブ１２０は、フィルタ層１１０の外面に結合することができ、フィルタ層１１０を保護し、フィルタ層１１０が支持構造１３０から隔置されるのを防止することができる。カバーウェブ１２０は、不織布などの繊維材料を使用して製造することができる。加えて、カバーウェブ１２０内に、平滑な空気の流れのために第２の開口１２１を形成することができる。一方、図面ではカバーウェブ１２０がフィルタ層１１０の外面にのみ配置される構成を示すが、カバーウェブ１２０は、フィルタ層１１０の内面及び外面の両方に配置することもでき、場合により、カバーウェブ１２０を省略することもできる。
【００２２】
支持構造１３０は、フィルタ層１１０の内面に結合することができる。支持構造１３０は、フィルタ層１１０の内面に結合することができ、マスク１の全体的な形状を維持することができる。支持構造１３０は、多孔質部材又は非多孔質部材を使用して製造することができる。支持構造１３０が多孔質部材を使用して製造されるとき、支持構造は、不織布を使用して製造することができる。加えて、支持構造１３０が非多孔質部材を使用して製造されるとき、支持構造１３０は、発泡ポリオレフィンを真空成形又は熱成形することによって形成されたフォーム成形製品を使用して製造することができる。加えて、支持構造１３０内に、平滑な空気の流れのために第３の開口１３１を形成することができる。言い換えれば、使用者が息を吐き出すと、第３の開口１３１、第１の開口１１１、及び第２の開口１２１を通過することによって、弁１４０を介して外へ空気を放出することができる。
【００２３】
フィルタ層１１０、カバーウェブ１２０、及び支持構造１３０の円周部分は、たとえば熱溶接又は超音波溶接方法を使用して、互いに結合することができる。
【００２４】
一方、弁１４０は、フィルタ構造１００の外面に設けることができる。弁１４０は、使用者がマスク１を着用しながら呼吸する場合に呼吸を容易にするために提供され、１つの方向の空気の流れのみを可能にする一方向弁として提供することができる。たとえば、弁１４０は、使用者が息を吸い込むと閉じ、使用者が息を吐き出すと開く一方向弁として提供することができる。
【００２５】
フィルタ構造１００に別個のストラップ１５０を結合することができ、使用者は、ストラップ１５０を自身の耳に掛けることによってマスク１を着用することができる。
【００２６】
繊維シート２００は、フィルタ構造１００の円周部分１００ａに結合することができる。繊維シート２００は、様々な方法、たとえば熱溶接又は超音波溶接方法を使用して、フィルタ構造１００の円周部分１００ａに結合することができる。
【００２７】
繊維シート２００は、伸長及び弾性に関して等方性繊維シートとして提供することができる。伸長に関して、等方性繊維シートは、繊維シートが伸びる方向にかかわらず、同じ引張力が印加されたときに引張伸びが一定になる繊維シートを指すことができ、弾性に関して、等方性繊維シートは、繊維シートの方向にかかわらず、繊維シートに外力が印加され、次いで除去されたときにリカバリレートが一定になる繊維シートを指すことができる。ここでは、方向にかかわらず引張伸び及びリカバリレートが厳密に同じ値を有する繊維シートだけでなく、以下の条件式１〜３のうちの少なくとも１つを満足させる繊維シートも、伸長及び弾性に関して等方性繊維シートに対応すると考えることができる。
【００２８】
条件式１
０．８６≦ＣＤ１／ＭＤ１≦１．２３
（∵ＣＤ１は、長辺が長さ４インチであり、短辺が長さ１インチである長方形の長辺を繊維シートの長手方向に配置して繊維シートサンプルが製造され、０．５１ｂｆの力が、繊維シートサンプルに長辺方向に印加されたときの繊維シートサンプルの引張伸びを表し、
ＭＤ１は、長辺が長さ４インチであり、短辺が長さ１インチである長方形の長辺を繊維シートの横方向に配置して繊維シートサンプルが製造され、０．５１ｂｆの力が、繊維シートサンプルに長辺方向に印加されたときの繊維シートサンプルの引張伸びを表す）、
【００２９】
条件式２
０．７９≦ＣＤ２／ＭＤ２≦２．２
（∵ＣＤ２は、長辺が長さ４インチであり、短辺が長さ１インチである長方形の長辺を繊維シートの長手方向に配置して繊維シートサンプルが製造され、０．５１ｂｆの力が、繊維シートサンプルに長辺方向に印加され、次いで除去されたときの繊維シートサンプルの引張伸びを表し、
ＭＤ２は、長辺が長さ４インチであり、短辺が長さ１インチである長方形の長辺を繊維シートの横方向に配置して繊維シートサンプルが製造され、０．５１ｂｆの力が、繊維シートサンプルに長辺方向に印加され、次いで除去されたときの繊維シートサンプルの引張伸びを表す）、
【００３０】
条件式３
０．９８≦ＣＤ３／ＭＤ３≦１．１
（∵ＣＤ３は、長辺が長さ４インチであり、短辺が長さ１インチである長方形の長辺を繊維シートの長手方向に配置して繊維シートサンプルが製造され、０．５１ｂｆの力が、繊維シートサンプルに長辺方向に印加され、次いで除去されたときの繊維シートサンプルのリカバリレートを表し、
ＭＤ３は、長辺が長さ４インチであり、短辺が長さ１インチである長方形の長辺を繊維シートの横方向に配置して繊維シートサンプルが製造され、０．５１ｂｆの力が、繊維シートサンプルに長辺方向に印加され、次いで除去されたときの繊維シートサンプルのリカバリレートを表す）。
【００３１】
ここで、上述した条件式の計算方法について、図７を参照して簡単に説明する。第１に、繊維シートロールａ１を使用して、長辺が繊維シートの長手方向（図７に基づいてｘ軸線方向）に配置された繊維シートサンプルｔ１を製造することができる。ここで、長辺が繊維シートの長手方向に配置された繊維シートサンプルｔ１（以下、「サンプル１」と呼ぶ）は、長辺が長さ４インチになり、短辺が長さ１インチになるように製造することができる。次いで、繊維シートロールａ１を使用して、長辺が繊維シートの横方向（図７に基づいてｙ軸線方向）に配置された繊維シートサンプルｔ２を製造することができる。ここで、長辺が繊維シートの横方向に配置された繊維シートサンプルｔ２（以下、「サンプル２」と呼ぶ）は、長辺が長さ４インチになり、短辺が長さ１インチになるように製造することができる。
【００３２】
サンプル１及びサンプル２の製造が完了したとき、０．５１ｂｆの力をサンプル１の長辺方向に印加すると、その元の長さと比較して、サンプル１が伸ばされる長さを測定することができ、［条件式１］内のＣＤ１の値を得ることができる。また、０．５１ｂｆの力をサンプル２の長辺方向に印加すると、その元の長さと比較して、サンプル２が伸ばされる長さを測定することができ、［条件式１］内のＭＤ１の値を得ることができる。
【００３３】
加えて、０．５１ｂｆの力をサンプル１の長辺方向に印加し、次いで除去すると、その元の長さと比較して、サンプル１が伸ばされる長さを測定することができ、［条件式２］内のＣＤ２の値及び［条件式３］内のＣＤ３の値を得ることができる。加えて、０．５１ｂｆの力をサンプル２の長辺方向に印加し、次いで除去すると、その元の長さと比較して、サンプル２が伸ばされる長さを測定することができ、［条件式２］内のＭＤ２の値及び［条件式３］内のＭＤ３の値を得ることができる。そのような実験を行うことによって、本開示の本実施形態によるマスク１は、上述した条件式１〜３のうちの少なくとも１つを満足させる繊維シートを含むことができる。
【００３４】
繊維シート２００は、弾性を有する材料を使用して製造することができ、使用者がマスク１を着用するとき、繊維シート２００は、使用者の顔に付着することによって着用性を改善し、フィルタ構造１００と使用者の顔との間の間隙を低減させることができ、以てフィルタ構造１００を通過することなく外側からマスク１の内部へ異物が侵入するのを防止することができる。
【００３５】
繊維シート２００は、ポリウレタン繊維を使用して編まれたシングルジャージ布構造を使用して製造することができる（図８参照）。たとえば、繊維シートは、スパンデックスを使用して製造することができる。
【００３６】
さらに、繊維シート２００を構成する単一の布は、コア及びポリエステルを含むことができる。たとえば、繊維シート２００を構成する布は、スパンデックス材料から形成されたコアｃにポリエステルｐを螺旋状に取り付けることによって提供することができる（図９ａ参照）。さらに、繊維シート２００を構成する布は、スパンデックス材料から形成された帯状のコアｃ及び帯状のポリエステルｐを長手方向に取り付け又は配置することによって提供することができる（図９ｂ参照）。
【００３７】
一方、繊維シート２００の一方の表面に、ポリエステル又はポリウレタンを含むフィルム２１０を取り付けることができる。フィルム２１０は、繊維シート２００の一方の表面に取り付けることができ、繊維シート２００を介して空気が侵入するのを防止することができる。
【００３８】
繊維シート２００は、フィルタ構造１００の縁部１００ａの前面に結合することができる。繊維シート２００は、フィルタ構造１００の縁部１００ａの少なくとも一部分を取り囲むように結合することができる。ここで、繊維シート２００のうち、フィルム２１０が取り付けられていない他方の表面は、フィルタ構造１００の縁部１００ａの前面に接触させて結合することができる（図３参照）。後述するが、上述したように繊維シート２００がフィルタ構造１００の縁部１００ａの前面に結合される構造の場合、繊維シート２００がフィルタ構造１００の縁部１００ａに結合され、次いで裏返されるプロセスが実行される。本開示の本実施形態によるマスク１の場合、繊維シート２００の等方性のため、繊維シート２００が裏返されるプロセス中、フィルタ構造１００の縁部１００ａ全体にわたってほぼ類似の応力が作用する。したがって、フィルタ構造１００が変形する現象を最小限に抑えることができる。
【００３９】
一方、繊維シート２００はまた、フィルタ構造１００の円周部分１００ａの後面に結合することもできる。言い換えれば、図４及び図５を参照すると、繊維シート２００は、フィルタ構造１００の円周部分１００ａの後面に結合することができ、このとき、繊維シート２００の一方の表面、言い換えれば繊維シート２００のうちフィルム２１０が取り付けられている表面は、フィルタ構造１００の円周部分１００ａに結合することができる。
【００４０】
以下、本開示の一実施形態によるマスクを製造する方法について説明する。本開示の一実施形態によるマスク１を製造する方法は、不織布を含むカバーウェブ１２０及び空気濾過機能を実行するように構成されたフィルタ層１１０を結合することによってフィルタ構造１００が製造される第１の動作と、繊維シート２００がフィルタ構造１００の円周部分１００ａの前面又は後面に結合される第２の動作とを含むことができる。
【００４１】
第１の動作で、不織布を含むカバーウェブ１２０の円周部分と、空気濾過機能を実行するように構成されたフィルタ層１１０とを、たとえば熱溶接又は超音波溶接方法を使用して、互いに結合することができる。
【００４２】
第２の動作で、繊維シート２００を、フィルタ構造１００の円周部分１００ａの前面又は後面に結合することができる。
【００４３】
ここで、図６を参照すると、繊維シート２００がフィルタ構造１００の円周部分１００ａの前面に結合されるとき、まず繊維シート２００をフィルタ構造１００の前面側に配置し、次いでフィルタ構造１００の後ろの方へ裏返すことができる。これによって、繊維シート２００の外周部分が、フィルタ構造１００の円周部分１００ａの少なくとも一部分を取り囲むことができ、繊維シートの内周部分をフィルタ構造の後ろに配置することができる。さらに、繊維シート２００の一方の表面に、ポリエステル又はポリウレタンを含むフィルム２１０を取り付けることができ、繊維シート２００のうち、フィルム２１０が取り付けられていない他方の表面は、フィルタ構造１００の円周部分１００ａの前面に結合することができる。
【００４４】
他方では、繊維シート２００がフィルタ構造１００の円周部分１００ａの後面に結合されるとき、繊維シート２００は、繊維シート２００のうちフィルム２１０が取り付けられている表面がフィルタ構造１００の円周部分１００ａの後面に接触する状態で結合することができる。このとき、繊維シート２００は、熱溶接又は超音波溶接方法を使用して、フィルタ構造１００の円周部分１００ａの後面に結合することができる。
【００４５】
以下は、本開示の実施形態の一覧である。
項目１は、複数の部材が積層されている形態で提供されたフィルタ構造と、フィルタ構造の円周部分に結合され、使用者の顔に接触するように構成された繊維シートとを含み、繊維シートが、以下の条件式１〜３のうちの少なくとも１つを満足させる。
【００４６】
条件式１
０．８６≦ＣＤ１／ＭＤ１≦１．２３
（∵ＣＤ１は、長辺が長さ４インチであり、短辺が長さ１インチである長方形の長辺を繊維シートの長手方向に配置して繊維シートサンプルが製造され、０．５１ｂｆの力が、繊維シートサンプルに繊維シートサンプルの長辺方向に印加されたときの繊維シートサンプルの引張伸びを表し、
ＭＤ１は、長辺が長さ４インチであり、短辺が長さ１インチである長方形の長辺を繊維シートの横方向に配置して繊維シートサンプルが製造され、０．５１ｂｆの力が、繊維シートサンプルに繊維シートサンプルの長辺方向に印加されたときの繊維シートサンプルの引張伸びを表す）、
【００４７】
条件式２
０．７９≦ＣＤ２／ＭＤ２≦２．２
（∵ＣＤ２は、長辺が長さ４インチであり、短辺が長さ１インチである長方形の長辺を繊維シートの長手方向に配置して繊維シートサンプルが製造され、０．５１ｂｆの力が、繊維シートサンプルに繊維シートサンプルの長辺方向に印加され、次いで除去されたときの繊維シートサンプルの引張伸びを表し、
ＭＤ２は、長辺が長さ４インチであり、短辺が長さ１インチである長方形の長辺を繊維シートの横方向に配置して繊維シートサンプルが製造され、０．５１ｂｆの力が、繊維シートサンプルに繊維シートサンプルの長辺方向に印加され、次いで除去されたときの繊維シートサンプルの引張伸びを表す）、
【００４８】
条件式３
０．９８≦ＣＤ３／ＭＤ３≦１．１
（∵ＣＤ３は、長辺が長さ４インチであり、短辺が長さ１インチである長方形の長辺を繊維シートの長手方向に配置して繊維シートサンプルが製造され、０．５１ｂｆの力が、繊維シートサンプルに繊維シートサンプルの長辺方向に印加され、次いで除去されたときの繊維シートサンプルのリカバリレートを表し、
【００４９】
ＭＤ３は、長辺が長さ４インチであり、短辺が長さ１インチである長方形の長辺を繊維シートの横方向に配置して繊維シートサンプルが製造され、０．５１ｂｆの力が、繊維シートサンプルに繊維シートサンプルの長辺方向に印加され、次いで除去されたときの繊維シートサンプルのリカバリレートを表す）、マスクである。
【００５０】
項目２は、繊維シートが、シングルジャージ布構造から形成されている、マスクである。
【００５１】
項目３は、繊維シートが、ポリウレタン繊維を含む、マスクである。
【００５２】
項目４は、繊維シートの一方の表面に、ポリエステル又はポリウレタンを含むフィルムが取り付けられている、マスクである。
【００５３】
項目５は、繊維シートが、フィルタ構造の円周部分の少なくとも一部分を取り囲むように結合され、繊維シートの他方の表面が、繊維構造の円周部分の前面に結合されている、マスクである。
【００５４】
項目６は、繊維シートの一方の表面が、フィルタ構造の円周部分の後面に結合されている、マスクである。
【００５５】
項目７は、フィルタ構造が、外面を形成するカバーウェブと、カバーウェブの内面に結合されたフィルタ層と、フィルタ層の内面に結合された支持構造とを含む、マスクである。
【００５６】
項目８は、支持構造が、フォーム成形製品又は不織布から形成されている、マスクである。
【００５７】
項目９は、マスクを製造する方法であって、不織布を含むカバーウェブ及び空気濾過機能を実行するように構成されたフィルタ層を結合することによってフィルタ構造が製造される第１の動作と、繊維シートがフィルタ構造の円周部分の前面又は後面に結合される第２の動作とを含み、繊維シートは、以下の条件式１〜３のうちの少なくとも１つを満足させる。
【００５８】
条件式１
０．８６≦ＣＤ１／ＭＤ１≦１．２３
（∵ＣＤ１は、長辺が長さ４インチであり、短辺が長さ１インチである長方形の長辺を繊維シートの長手方向に配置して繊維シートサンプルが製造され、０．５１ｂｆの力が、繊維シートサンプルに繊維シートサンプルの長辺方向に印加されたときの繊維シートサンプルの引張伸びを表し、
ＭＤ１は、長辺が長さ４インチであり、短辺が長さ１インチである長方形の長辺を繊維シートの横方向に配置して繊維シートサンプルが製造され、０．５１ｂｆの力が、繊維シートサンプルに繊維シートサンプルの長辺方向に印加されたときの繊維シートサンプルの引張伸びを表す）、
【００５９】
条件式２
０．７９≦ＣＤ２／ＭＤ２≦２．２
（∵ＣＤ２は、長辺が長さ４インチであり、短辺が長さ１インチである長方形の長辺を繊維シートの長手方向に配置して繊維シートサンプルが製造され、０．５１ｂｆの力が、繊維シートサンプルに繊維シートサンプルの長辺方向に印加され、次いで除去されたときの繊維シートサンプルの引張伸びを表し、
ＭＤ２は、長辺が長さ４インチであり、短辺が長さ１インチである長方形の長辺を繊維シートの横方向に配置して繊維シートサンプルが製造され、０．５１ｂｆの力が、繊維シートサンプルに繊維シートサンプルの長辺方向に印加され、次いで除去されたときの繊維シートサンプルの引張伸びを表す）、
【００６０】
条件式３
０．９８≦ＣＤ３／ＭＤ３≦１．１
（∵ＣＤ３は、長辺が長さ４インチであり、短辺が長さ１インチである長方形の長辺を繊維シートの長手方向に配置して繊維シートサンプルが製造され、０．５１ｂｆの力が、繊維シートサンプルに繊維シートサンプルの長辺方向に印加され、次いで除去されたときの繊維シートサンプルのリカバリレートを表し、
【００６１】
ＭＤ３は、長辺が長さ４インチであり、短辺が長さ１インチである長方形の長辺を繊維シートの横方向に配置して繊維シートサンプルが製造され、０．５１ｂｆの力が、繊維シートサンプルに繊維シートサンプルの長辺方向に印加され、次いで除去されたときの繊維シートサンプルのリカバリレートを表す）、方法である。
【００６２】
項目１０は、第２の動作で、繊維シートがフィルタ構造の円周部分の前面に結合され、繊維シートがフィルタ構造の後ろの方へ裏返され、したがって繊維シートの外周部分が、フィルタ構造の円周部分の少なくとも一部分を取り囲み、繊維シートの内周部分が、フィルタ構造の後ろに配置される、マスクを製造する方法である。
【００６３】
項目１１は、繊維シートの一方の表面に、ポリエステル又はポリウレタンを含むフィルムが取り付けられ、第２の動作で、繊維シートの他方の表面が、フィルタ構造の円周部分の前面に結合される、マスクを製造する方法である。
【００６４】
本開示のマスク及びマスクを製造する方法について、本開示の特有の実施形態を参照して説明したが、これらの実施形態は単なる例示である。本開示は、これらの実施形態に限定されるものではなく、本明細書に開示する基本的な概念に従って可能な限り広い範囲を有すると解釈されるべきである。当業者であれば、本明細書に開示する実施形態を組み合わせる／置き換えることができ、本明細書に記載されていないパターンでこれらの実施形態を実施することができ、そのようなパターンも本開示の範囲内である。加えて、当業者であれば、本明細書に基づいて、本明細書に開示する実施形態を容易に変更又は修正することができる、そのような変更又は修正も本開示の範囲に属することが明らかである。
【符号の説明】
【００６５】
１  マスク
１００  フィルタ構造
１００ａ  円周部分
１１０  フィルタ層
１１１  第１の開口
１２０  カバーウェブ
１２１  第２の開口
１３０  支持構造
１３１  第３の開口
１４０  弁
１５０  ストラップ
２００  繊維シート
２１０  フィルム
ａ１  繊維シートロール
ｃ  コア
ｐ  ポリエステル
ｔ１  繊維シートサンプル
ｔ２  繊維シートサンプル
【図１】
2019094604.tif 000003
【図２】
2019094604.tif 000004
【図３】
2019094604.tif 000005
【図４】
2019094604.tif 000006
【図５】
2019094604.tif 000007
【図６】
2019094604.tif 000008
【図７】
2019094604.tif 000009
【図８】
2019094604.tif 000010
【図９ａ】
2019094604.tif 000011
【図９ｂ】
2019094604.tif 000012
【外国語明細書】
2019094604000001.pdf